(57)【要約】  軽量且つ簡易化された車両ドア組立体が、窓の周りに位置決めされる上部フレーム、内側フレーム構造、外側ボディ・パネル、及び複合強化コンポーネントの、４つの主要コンポーネントを備える。複合強化コンポーネントは、上部ドア強化材、前ドア・ピラー強化材、及び後ドア・ピラー強化材だけでなく側面衝突クロス・ビームのための一体的な解決策を提供する。複合強化コンポーネントは、ドア構造全体を強化する働きをし、乗員室内への侵入を制限する側面衝突に対する抵抗力を提供し、且つ、（前ドアの場合に）車両のＡピラーとＢピラーとの間の間隔を維持すること、及び後ドアの場合にＣピラーとＤピラーとの間の間隔を維持することにより、正面衝突に対する抵抗力を提供する。窓フレームが存在しないクーペ車両ドアは、複合強化コンポーネントで強化され得る。複合強化コンポーネントは、長繊維又は短繊維を有し得る。
2019526494.tif 000002
【特許請求の範囲】
【請求項１】
上部フレームと、
前記上部フレームと機械的に連絡する内側フレーム構造と、
外側ボディ・パネルと、
前記外側ボディ・パネルと前記内側フレーム構造との間に位置決めされた複合強化コンポーネントと
を備える、車両ドア組立体。
【請求項２】
前記複合強化コンポーネントが、乗員室内への侵入を制限する側面衝突に対する抵抗力を提供する、請求項１に記載の車両ドア組立体。
【請求項３】
前記複合強化コンポーネントが、前ドアの場合に車両のＡピラーとＢピラーとの間の間隔を維持すること、又は、後ドアの場合にＣピラーとＤピラーとの間の間隔を維持することにより、正面衝突に対する抵抗力を提供する、請求項１に記載の車両ドア組立体。
【請求項４】
前記複合強化コンポーネントが、長繊維又は短繊維で強化される、請求項１に記載の車両ドア組立体。
【請求項５】
前記長繊維又は短繊維が、ガラス、炭素、セルロース系物質、又はそれらの組合せのうちの少なくとも１つである、請求項４に記載の車両ドア組立体。
【請求項６】
前記複合強化コンポーネントが、スタンピング又は樹脂トランスファ成形（ＲＴＭ）によって形成される、請求項１から５までのいずれか一項に記載の車両ドア組立体。
【請求項７】
前記複合強化コンポーネントが、単一の部品として成形される、請求項１から５までのいずれか一項に記載の車両ドア組立体。
【請求項８】
前記複合強化コンポーネントが、一部分だけが複合材料で形成され、前記内側フレーム構造、前記外側ボディ・パネル、又は前記上部フレームのうちの少なくとも１つが鋼又はアルミニウムで作られるドア組立体に適合する、請求項１から５までのいずれか一項に記載の車両ドア組立体。
【請求項９】
前記複合強化コンポーネントの上部部分が、前記ドア組立体の前記上部フレーム部を強化する、請求項１から５までのいずれか一項に記載の車両ドア組立体。
【請求項１０】
前記複合強化コンポーネントの左側が、ロック領域における前記ドア組立体の剛性及び前記車両の側面クロス・ビームの剛性を高め、前記側面クロス・ビームが、前記複合強化コンポーネントの下部部分である、請求項１から５までのいずれか一項に記載の車両ドア組立体。
【請求項１１】
前記複合強化コンポーネントの右側が、前記ドア組立体を前記車両のフレームに固着するヒンジ一式の領域における前記ドア組立体の剛性及び前記車両の側面クロス・ビームの剛性を高め、前記側面クロス・ビームが、前記複合強化コンポーネントの下部部分である、請求項１から５までのいずれか一項に記載の車両ドア組立体。
【請求項１２】
前記複合強化コンポーネントが、側面衝突クロス・ビーム、上部ドア強化材、前ドア・ピラー強化材、及び後ドア・ピラー強化材のための一体的な解決策を実施する、請求項１から５までのいずれか一項に記載の車両ドア組立体。
【請求項１３】
前記上部フレームが、窓の周りに位置決めされる、請求項１から５までのいずれか一項に記載の車両ドア組立体。
【請求項１４】
前記上部フレームが、クーペ・ドアの頂部を画定する、請求項１から５までのいずれか一項に記載の車両ドア組立体。
【発明の詳細な説明】
【技術分野】
【０００１】
本出願は、参照により本明細書に組み込まれている、２０１６年９月９日に出願した米国仮特許出願第６２／３８５，４９３号の優先権を主張するものである。
【０００２】
本発明は一般に車両構造に関し、また、複合強化コンポーネントを用いた４部品ドア組立体に関する。
【背景技術】
【０００３】
母材を補強するための繊維介在物の使用は、当技術分野によく知られている。母材の補強するための十分に確立された仕組みは、母材を通る亀裂伝播を遅くし且つその経路を延ばすこと、並びに、周囲の母材材料から繊維を引き出すことに関連するエネルギー分布を含む。シート成形組成物（ＳＭＣ：ｓｈｅｅｔ  ｍｏｌｄｉｎｇ  ｃｏｍｐｏｓｉｔｉｏｎ）調合物、バルク成形組成物（ＢＭＣ：ｂｕｌｋ  ｍｏｌｄｉｎｇ  ｃｏｍｐｏｓｉｔｉｏｎ）調合物、及び樹脂トランスファ成形（ＲＴＭ：ｒｅｓｉｎ  ｔｒａｎｓｆｅｒ  ｍｏｌｄｉｎｇ）との関連で、繊維補強は、チョップドガラス繊維の利用を伝統的に伴ってきた。成形組成物内のガラス繊維の一部又は全部を炭素繊維に置き換えることで向上されたコンポーネント特性を提供することができるという認識が、成形組成物の分野において広まりつつある。しかし、本質的に異なる層の接合、繊維の流れ、繊維の表面エネルギー、及び得られるコンポーネントの表面品質を含む技術的問題が、依然として残る。
【０００４】
複合材、シート成形組成物、及び樹脂トランスファ成形（ＲＴＭ）における炭素繊維の使用により、形成されるコンポーネントは、ガラス繊維強化材料と比較して軽量になる。炭素繊維強化によって達成される重量軽減は、炭素がガラスよりも低い密度を有し、且つ、所与の厚さでより丈夫で堅固な部品を作り出すという事実から生じる。
【０００５】
陸上輸送及び航空輸送の両方のための乗り物をより燃料効率良くするために、自動車、輸送、及び物流に基づく産業での重量軽減は、主要な焦点とされてきた。乗り物部品における炭素強化複合材を使用した重量軽減は、それらの産業が意味ある重量軽減を達成するのに役立ってきた。しかし、高度な表面光沢を特徴とする自動車産業におけるクラスＡ表面などの高品質の表面仕上げは、一般に、ＳＭＣ又はＲＴＭで使用される、Ｃｏｎｔｉｎｅｎｔａｌ  Ｓｔｒｕｃｔｕｒａｌ  Ｐｌａｓｔｉｃｓ，Ｉｎｃ．から市販されているＴＣＡ（登録商標）及びＴＣＡ  Ｕｌｔｒａｌｉｔｅ（登録商標）などのガラス繊維を含む高度に調整された樹脂調合物、又はアルミニウム及びその合金などの金属を用いてのみ得られる。クラスＡ表面は、一般に、車両の重量のうちの相当量を占める車両表面パネル、即ち、ドア、ボンネット、クォータ・パネル、トランク、屋根構造、バンパ、等に必要とされる。
【０００６】
さらに、乗り物のボディ・パネルを軽くするための一連の過程においては、鋼の厚さが減少され、次いで、アルミニウム及び樹脂ベースの材料などのより低密度の材料に代えられた。アルミニウムは、樹脂ベースの車両ボディ物品に有利に働く幾つかの限界を有するという兆候が、明らかになりつつある。現在では、これまでよりも軽量のボディ・パネルを得るのに必要とされる厚さでのアルミニウムの材料費、成形費用、及び引張り強度は、集合的な限界をもたらすと見られている。対照的に、樹脂ベースの物品は、要求事項の範囲に適うように、樹脂化学及び添加物の変更によって調整することができる。さらに、複雑な形状の金属成形は幾つかのステップを必要とするが、良く設計された型は、単一のステップで複雑な形状を与えることができる。
【０００７】
現在では、乗用車両ドアは、ドア組立体の複雑な幾何形状のために必要とされる多くの副コンポーネントから構成される。図１は、前ドア１２及び乗客用ドア１４それぞれのための一般的な側面衝突バー（ｓｉｄｅ  ｉｍｐａｃｔ  ｂａｒ）１６及び１８を示す。侵入防止バー又は侵入防止ビームとしても知られる側面衝突バーは、乗客を側面衝突から守るように設計された受動的な安全デバイスである。側面衝突は、衝突の場所が、衝突する車両が即座に到達し得る乗客に非常に近いので、特に危険である。側面衝突バーの役割は、衝突する車両の運動エネルギーを吸収して、これを衝突に関与する部材の内部仕事に部分的に変換することである。
【０００８】
乗用車両ドアを作り上げるのに必要とされる多くの副コンポーネントは、製造にかかる時間及び費用を増大させ、且つ、ドア組立体の全体的な信頼性を経時的に低下させる。さらに、典型的なドアの全体重量は、１５キログラムを超える。既に言及したように、車両製造業者らは、車両乗員の安全性を維持又は改善するとともに組立体を軽量化することを常に試みている。
【先行技術文献】
【特許文献】
【０００９】
【特許文献１】米国特許出願公開第２００５／０１８２２０５号
【特許文献２】米国特許第９，０１８，２８０号
【特許文献３】米国特許第７，６５５，２９７号
【非特許文献】
【００１０】
【非特許文献１】クリスチャン  ライヒャート、有機化学における溶媒と溶媒効果、ワイリーＶＣＨ、第３版、２００３（Ｃｈｒｉｓｔｉａｎ  Ｒｅｉｃｈａｒｄｔ、Ｓｏｌｖｅｎｔｓ  ａｎｄ  Ｓｏｌｖｅｎｔ  Ｅｆｆｅｃｔｓ  ｉｎ  Ｏｒｇａｎｉｃ  Ｃｈｅｍｉｓｔｒｙ、Ｗｉｌｅｙ−ＶＣＨ、３ｒｄ  ｅｄｉｔｉｏｎ、２００３）
【非特許文献２】Ｄ．Ｈ．リチャーズ、Ｄ．Ｍ．サーヴィス、Ｍ．Ｊ．ステュワート、英国高分子ジャーナル、１６、１１７（１９８４）（Ｄ．Ｈ．Ｒｉｃｈａｒｄｓ、Ｄ．Ｍ．Ｓｅｒｖｉｃｅ、ａｎｄ  Ｍ．Ｊ．Ｓｔｅｗａｒｔ、Ｂｒ．Ｐｏｌｙｍ．Ｊ．１６、１１７（１９８４））
【発明の概要】
【発明が解決しようとする課題】
【００１１】
したがって、安全性能及び製造可能性を改善するとともに複合材料を使用してドア組立体の重量をより軽くするドアの設計が必要とされている。
【課題を解決するための手段】
【００１２】
上部フレーム、上部フレームと機械的に連絡する内側フレーム構造、外側ボディ・パネル、及び、外側ボディ・パネルと内側フレーム構造との間に位置決めされた複合強化コンポーネントを含む、車両ドア組立体が提供される。複合強化コンポーネントは、乗員室内への侵入を制限する側面衝突に対する抵抗力を提供する。複合強化コンポーネントは、長繊維又は短繊維（ｃｏｎｔｉｎｕｏｕｓ  ｏｒ  ｃｈｏｐｐｅｄ  ｆｉｂｅｒｓ）を用いて強化され、ここで、長繊維又は短繊維は、ガラス、炭素、セルロース系物質、又はそれらの組合せのうちの少なくとも１つである。複合強化コンポーネントは、スタンピング又は樹脂トランスファ成形（ＲＴＭ）によって形成され得る。
【００１３】
本発明は、本発明の幾つかの態様を示すように意図されているが本発明の実践の制限として解釈されるべきではない以下の図面に関して、さらに詳述される。
【図面の簡単な説明】
【００１４】
【図１】側面衝突バーを示す、既存の従来技術の乗用車両ドア組立体の図である。
【図２】本発明の実施例による複合強化コンポーネントを含むドア組立体の分解組立図である。
【図３】本発明の実施例による、図２で使用された複合強化コンポーネントの拡大された斜視図である。
【図４】ガラス繊維ベースのクラスＡ外側パネルが、本発明の実施例による炭素又はハイブリッド繊維ベースの構造内側パネルの接合フランジにおいて接合（接着剤、エポキシ、等）された、典型的なボディ・パネル・シール・フランジの断面図である。
【発明を実施するための形態】
【００１５】
本発明は、図１に示された従来技術のドア組立体と比較して、軽量且つ簡易化された車両ドア組立体の形成における有用性を有する。ドア組立体の発明性のある実施例は、車両の設計を、窓の周りに位置決めされる上部フレーム、内側フレーム構造、外側ボディ・パネル、及び複合強化コンポーネントの、４つの主要コンポーネントに簡易化する。発明性のある複合強化コンポーネントの実施例は、上部ドア強化材、前ドア・ピラー強化材、及び後ドア・ピラー強化材だけでなく側面衝突クロス・ビームのための一体的な解決策を提供する。複合強化コンポーネントの実施例は、ドア構造全体を強化する働きをし、乗員室内への侵入を制限する側面衝突に対する抵抗力を提供し、且つ、（前ドアの場合に）車両のＡピラーとＢピラーの間の間隔を維持すること及び後ドアの場合にＣピラーとＤピラーとの間の間隔を維持することにより正面衝突に対する抵抗力を提供する。窓フレームがないクーペ車両ドア（例えば、Ｃｏｒｖｅｔｔｅ）は本発明に基づいて容易に作られることが、理解される。
【００１６】
複合強化コンポーネントの実施例は、長繊維又は短繊維を有し得る。強化用繊維には、例として、ガラス、炭素、セルロース系物質、及びそれらの組合せが含まれる。複合強化コンポーネントは、スタンピング又は樹脂トランスファ成形（ＲＴＭ）によって形成され得る。発明性のある複合強化コンポーネントの実施例は、４つよりも多い部品から形成される同等の従来の鋼での構成と比較して、単一の統合された部品として成形され得ることが、留意される。複合強化コンポーネントの実施例は、完成したドアの一部分のみが内側フレーム構造、外側ボディ・パネル、及び／又は上部フレームなどの複合材料で形成されて残りのドアコンポーネントが従来の鋼又はアルミニウムの構成で形成されるドア組立体に適合する。
【００１７】
次に図を参照すると、図２は、組合せ上部及び内側フレーム構造体５２、複合強化コンポーネント５６、並びに外側ボディ・パネル５４の３つの主要コンポーネントを含む、発明性のある車両ドア組立体５０の分解組立図を示す。
【００１８】
図３は、本発明の実施例による、図２で使用された複合強化コンポーネント５６の拡大された斜視図である。複合強化コンポーネント５６の上部部分６０は、ドア組立体５０の上部フレーム５２部を強化し、且つ、正面衝突及び結果として生じる圧縮力に対するより良好な抵抗力を提供する。複合強化コンポーネント５６の左側６２は、ロック領域及び側面クロス・ビーム６４におけるドア組立体５０の剛性を高める。側面クロス・ビーム６４の主要機能は、側面衝突事故の際に運転者又は乗客を守ることである。複合強化コンポーネント５６の右側６６は、ドアを車両フレームに固着するヒンジの領域におけるドア組立体の剛性を高める他に、側面クロス・ビーム６４の剛性も高める。
【００１９】
特定の実施例では、外側ボディ・パネル５４における分散された短ガラス繊維で強化されたコンポーネントは、重量を減少させるガラス微小球を有することができ、それらのガラス微小球は、接着剤又は機械的固定物により、樹脂トランスファ成形（ＲＴＭ）で形成されたエポキシ母材内の分散された炭素繊維又は炭素、ガラス、及び天然繊維の組合せで強化された第２の硬化層に結合される。本発明の実施例は、本願の権利者が所有する特許文献１で開示されているような、Ｃｏｎｔｉｎｅｎｔａｌ  Ｓｔｒｕｃｔｕｒａｌ  Ｐｌａｓｔｉｃｓ，Ｉｎｃ．から市販されているＴＣＡ  ＵＬＴＲＡＬＩＴＥ（登録商標）樹脂を例として含むクラスＡ仕上げのＳＭＣを使用して形成され、且つ、特許文献２で開示されているような中空ガラス微小球を含む、外層ボディ・パネル５４を有することができ、これらの特許文献は、その全体が本明細書に含まれる。
【００２０】
ここで、ガラス繊維は、外側パネル層５４の主な繊維充填材とする一方で、炭素繊維又は天然繊維はより少量存在してもよい。
【００２１】
車両ドア組立体５０の実施例は、ＴＣＡ  ＵＬＴＲＡＬＩＴＥ（登録商標）ＳＭＣアウター５４によって形成されてもよく、炭素繊維又はハイブリッド繊維エポキシＲＴＭインナー（５２、５６）は、アルミニウムよりも１０〜１５％軽い組立体、これまでのボディ部の構造よりも費用効率が良いこと、及び高められた設計融通性を含む特性を提供する。
【００２２】
発明性のある幾つかの実施例では、短炭素繊維によって主に強化された成形組成物の硬化内側部分が、ガラス繊維によって主に強化された第２のシート成形組成物の硬化外側スキンに結合され、外側表面は、クラスＡ仕上げなどの自動車の表面品質仕上げを有する。本明細書において、クラスＡ表面仕上げは、自動車製造業者らにより外部ボディ・パネルに必要とされる表面の輝き及び反射性に関連する。一実施例では、硬化内側部分は、ガラス繊維を実質的に含まず、一方で、外側スキンは短炭素繊維を実質的に含まない。
【００２３】
本明細書において、クラス「Ａ」表面は、ＡＳＴＭ  Ｄ５２３により、従来法で製造された新車の表面の艶のための塗装を受け入れる硬化ＳＭＣ又はＢＭＣ材料であると定義される。不飽和ポリエステル樹脂、熱可塑性添加物、有機過酸化物、抑制物質、充填材、離型剤、及び顔料を含有するそのような材料は、Ｃｏｎｔｉｎｅｎｔａｌ  Ｓｔｒｕｃｔｕｒａｌ  Ｐｌａｓｔｉｃｓ，Ｉｎｃ．によりＴＣＡ（登録商標）の商品名で売られている。
【００２４】
本明細書において、「成形組成物」は、ガラス又は炭素の短繊維の装填を受け入れられるＳＭＣ、ＢＭＣ、及びＲＴＭ樹脂調合物を意味する。
【００２５】
発明性のある特定の実施例では、成形組成物内の炭素繊維は、内側層の１０から４０重量％炭素繊維を占めて車両ドアコンポーネントの内側層内に存在し、市販されているＴＣＡ（登録商標）又はＴＣＡ  ＵＬＴＲＡＬＩＴＥ（登録商標）（Ｃｏｎｔｉｎｅｎｔａｌ  Ｓｔｒｕｃｔｕｒａｌ  Ｐｌａｓｔｉｃｓ，Ｉｎｃ．）をベースとするＳＭＣの外側スキン層が、特許文献３で具体化されているように、ＴＣＡ（登録商標）部分の重量で１０から６０％の間のガラス繊維を占めるガラス繊維を含有する。内側部分の厚さの外側スキンに対する比は、０１〜１０：１の範囲に及ぶ。得られるＳＭＣ内側部分層及び外側スキン層は、別々に設計され、形成され、硬化され、その後、２つの層は結合されてコンポーネントを形成する。炭素繊維を含有する内側コンポーネント（５２、５６）を有するそのようなドアコンポーネントは、全体的にＴＣＡ（登録商標）又は他のクラスＡ表面仕上げ樹脂から形成された比較可能な物品よりも１０、２０、３０、さらには４０％低い密度を有することが注目される。このようにして、クラスＡ表面の高度な表面の艶を保つ軽量な物品が形成される。ドア組立体における所与のコンポーネントは、ガラス繊維が外側表面パネル５４内に主に存在し且つ炭素繊維が内側フレーム／構造コンポーネント（５２、５６）内に主に存在するという、他のタイプの繊維の装填への制限の基で、炭素繊維及びガラス繊維の両方の組合せの他に、例としてココナツ繊維が含まれる天然セルロース系繊維などの他のタイプの繊維を含むことができることが理解される。本明細書において、所与のタイプの繊維が主に存在するとは、その繊維タイプが、層内に存在する繊維の総重量の５０重量％超を表すことを意味する。幾つかの実施例では、各層は、１００％が所与のタイプの繊維であるが、他の実施例では、主な繊維は５１から９９％の間で存在する。
【００２６】
値の範囲が与えられている事例において、範囲は、その範囲の端点の値のみならず、その範囲の中間値もまた、その範囲に明確に含まれるものであり且つその範囲の最後の有効数字によって変化するものとして包含するように意図されていることが、理解されるべきである。例として、１から４までの挙げられた範囲は、１〜２、１〜３、２〜４、３〜４、及び１〜４を含むことが意図されている。
【００２７】
発明性のある別の実施例では、メタクリル酸メチルモノマー・ベースの成形組成物内に炭素繊維が分散される。成形組成物調合物が作り出される他の適切なモノマーには、例として、不飽和ポリエステル、エポキシ、及びそれらの組合せが含まれる。エポキシをベースとする成形組成物調合物には、例として、ｂｉｓ−フェノールＡ及びノボラック・ベースの５エポキシ末端樹脂が含まれる。そのようなエポキシ・ベースの成形組成物調合物のための適切な硬化剤には、例として、トリメリチック・アンヒドリド、メチル・テトラヒドロフタリック・アンヒドリド（ＭＴＨＰＡ：ｍｅｔｈｙｌ  ｔｅｔｒａｈｙｄｒｏｐｈｔｈａｌｉｃ  ａｎｈｙｄｒｉｄｅ）、ナジック・メチル・アンヒドリド（ＮＭＡ：ｎａｄｉｃ  ｍｅｔｈｙｌ  ａｎｈｙｄｒｉｄｅ）、二及び三官能性アミン、並びにそれらの組合せなどの無水物が含まれる。
【００２８】
本発明の別の発明性のある実施例では、炭素繊維は、成形組成物モノマー、又はモノマーを含む溶液内に分散され、このモノマーを含む溶液は、０．２６より大きい相対極性を有し、幾つかの実施例では０．５より大きい相対極性を有し、さらに他の実施例では０．５から０．８の間の相対極性を有する。相対極性は、非特許文献１に定義されている。
【００２９】
発明性のある別の実施例では、炭素繊維は、硬化に先立って成形組成物調合物内に分散されて、強化されたＳＭＣ、ＢＭＣ、又はＲＴＭの硬化物品をもたらし、この硬化物品は、ガラス繊維強化材を有して形成された同様の層と比較すると、より低い全体密度と、より低い繊維装填重量パーセントとを有する。さらに、結合剤の使用を通じて、優れた引張り強度が得られる。
【００３０】
発明性のある幾つかの実施例では、炭素繊維の表面上の任意のサイジング又は他の従来の表面被覆を除去するために、硬化すると炭素繊維を含有する母材を形成する成形組成物との接触に先立って、適切な大気条件下で熱が加えられる。発明性のあるさらに他の実施例では、コア炭素繊維からのサイジングの熱分解を促進するために、不活性雰囲気又は還元性雰囲気下で熱が加えられる。再生炭素繊維は、発明性のある２部品車両コンポーネントにおいて有効であることが、理解される。
【００３１】
それぞれの線熱膨張係数（ＣＬＴＥ：ｃｏｅｆｆｉｃｉｅｎｔ  ｏｆ  ｌｉｎｅａｒ  ｔｈｅｒｍａｌ  ｅｘｐａｎｓｉｏｎ）から知られているように、炭素はガラスよりも遙かに良く熱を散逸させるので、炭素繊維が主に充填された層は、ガラス繊維が主に充填された他の同様の層よりも速く冷える。この硬化後の動的な冷却の差は、炭素繊維が充填された層が薄いほど大きくなり、それらの層を特に反り易くする。したがって、ガラス繊維が主に充填された層と炭素繊維が主に充填された層との間のＣＴＬＥ及び材料剛性の差に起因して、結合する接合剤は、結合される層のＣＴＬＥ差を補償するために、−４０から１４０°Ｆ（−４０から６０℃）の範囲の温度にわたって、さらには層の硬化条件及び高温結合に関連する４００°Ｆ（２０５℃）のような高い温度で、非常に優れた伸び性能を有さなければならない。発明性のある特定の実施例では、内側層を外側層に接合するために、エラストマ接合剤が使用され得る。エラストマ接合剤は、本明細書において発明性のあるコンポーネントの本質的に異なる層を結合する働きをするエラストマ接合剤には、例として、ウレタン、エポキシ、及びそれらの組合せが含まれる。発明性のある幾つかの実施例では、接合フランジ厚さは、同様の繊維充填材層同士を結合するための０．６３〜１．２７ｃｍ（１／４〜１／２インチ）から、本発明の２部品構成のための２．５４〜３．８１ｃｍ（１〜１．５インチ）まで増大される。
【００３２】
発明性のある幾つかの実施例では、外側パネル５４において使用されるミクロスフェロイド（ｍｉｃｒｏｓｐｈｅｒｏｉｄ）は、１２から４５ミクロンの間の平均直径を有する。発明性のあるさらに他の実施例では、ミクロスフェロイドは、１６から４５ミクロンの間の外径を有する。典型的には、ミクロスフェロイドは、得られる調合物の２から２０総重量パーセント、ベースＳＭＣ又はＢＭＣクラスＡ調合物内に装填される。所与の成形組成物調合物内に加えられるミクロスフェロイドの具体的な量は、所望の物品密度、ミクロスフェロイドのサイズ分散及び平均粒子寸法、必要とされる物品強度、必要とされる物品収縮量、並びに必要とされる物品表面平滑度を含む要因に依存する。
【００３３】
本発明の特に好ましい実施例では、ミクロスフェロイドは、ミクロスフェロイド表面に粘着する表面被覆で前処理される。
【００３４】
ミクロスフェロイド表面は、硬化中に周囲の樹脂母材に接合するように、容易に誘導体化される。得られる物品は、向上された物理的性質を示す。
【００３５】
ミクロスフェロイドのための表面誘導体の１つのタイプは、ヘテロ原子末端官能性熱可塑性被覆（ｈｅｔｅｒｏａｔｏｍ  ｆｕｎｃｔｉｏｎａｌｌｙ  ｔｅｒｍｉｎａｔｅｄ  ｔｈｅｒｍｏｐｌａｓｔｉｃ  ｃｏａｔｉｎｇ）である。末端を含むヘテロ原子には、例として、三級アミン部分、ヒドロキシル部分、イミン部分、又はシアノ部分が含まれる。そのような部分は、当技術分野に知られている適切な硬化条件下において、硬化中に母材の樹脂成分と反応して硬化物品をさらに強化することが可能であることが、理解される。三級アミン末端熱可塑性物質は、容易に作成される（非特許文献２）。代表的な三級アミン末端熱可塑性物質が、ＮｏｖｅｏｎからＡＴＢＮ１３００Ｘ２１の商品名で市販されている。
【００３６】
ガラス・ミクロスフェロイドに接合する表面活性化剤は、シランがミクロスフェロイドのシリカ表面と反応するアルコキシシランである。ミクロスフェロイドのための代表的なアルコキシシラン表面活性化剤には、例として以下のものが含まれる。
【００３７】
３−アミノプロピルトリメトキシシラン、３−アミノプロピルトリエトキシシラン、３−グリシドキシプロピルトリメトキシシラン、３−グリシドキシプロピルトリエトキシシラン、（３ーグリシドキシプロピル）ｂｉｓ（トリメチルシロキシ）メチルシラン、（３−グリシドキシプロピル）メチルジエトキシシラン、（３−グリシドキシプロピル）ジメチルエトキシシラン、（３−グリシドキシプロピル）メチルジメトキシシラン、メタクリロキシメチルトリエトキシシラン、メタクリロキシメチルトリメトキシシラン、メタクリロキシプロピルジメチルエトキシシラン、メタクリロキシプロピルジメチルメトキシシラン、エタクリロキシプロピルメチルジメトキシシラン（ｅｔｈａｃｒｙｌｏｘｙｐｒｏｐｙｌｍｅｔｈｙｌｄｉｍｅｔｈｏｘｙｓｉｌａｎｅ）、メタクリロキシプロピルトリエトキシシラン、メトキシメチルトリメチルシラン、３−メトキシプロピルトリメトキシシラン、３−メタクリロキシプロピルジメチルクロロシラン、メタクリロキシプロピルメチルジクロロシラン、メタクリロキシプロピルトリクロロシラン、３ーイソシアナトプロピルジメチルクロロシラン、３−イソシアナトプロピルトリエトキシシラン、ｂｉｓ（３−トリエトキシシリルプロピル）テトラスルフィド、及びそれらの組合せ。発明性のある幾つかの実施例では、シラン表面活性化剤は、中空ガラス微小球とともに周囲のＳＭＣ又はＢＭＣクラスＡ母材に共有結合するために、遊離基架橋結合条件下で反応するエチレン系不飽和部分を含む。
【００３８】
図４は、ガラス繊維ベースのクラスＡ外側層５４が、本発明の実施例による炭素繊維ベースの構造内側コンポーネント（５２、５６）の接合フランジ７２において接合７０（接着剤、エポキシ）又は固着される、典型的なボディ・パネル・シール・フランジの断面図である。車両は、一般に、フレームの周りに構成され、この場合、車両は、下部構造に固着又は接合されてフレームの不規則な表面への取付けのために設計されたボディ・パネルを形成する、完成した表面パネルを有する。接合フランジ７２は、対応するシール支持表面に従う。構造内側コンポーネント（５２、５６）の「帽子」セクション７４は、フレーム（図示せず）に達するまで延在してそれに付着する。
【００３９】
上記の説明は、本発明の特定の実施例の例示であるが、その実践への限定を意味するものではない。以下の特許請求の範囲は、そのあらゆる均等物を含めて、本発明の範囲を定めるように意図されている。
【図１】
2019526494.tif 000003
【図２】
2019526494.tif 000004
【図３】
2019526494.tif 000005
【図４】
2019526494.tif 000006
【国際調査報告】
2019526494.tif 000007
2019526494.tif 000008